(57)【要約】【課題】漆喰が有する種々の問題点を解決するとともに、漆喰調の質感を表出することができる水性塗料組成物を提供する。【解決手段】合成樹脂エマルション、水分散型撥水剤、及び無機質顔料を含有する水性塗料組成物において、合成樹脂エマルションの固形分１００重量部に対し、水分散型撥水剤を固形分で１〜１００重量部混合し、顔料容積濃度を３０〜９０％に設定するとともに、無機質顔料として、平均粒子径０．１〜１μｍ、白色度９５以上の白色顔料、及び平均粒子径０．１〜２００μｍ、白色度８０以上９５未満の体質顔料を使用し、白色顔料と体質顔料の体積比率を１：５〜１：５０とする。【選択図】なし【特許請求の範囲】
【請求項１】
合成樹脂エマルション、水分散型撥水剤、及び無機質顔料を含有する水性塗料組成物であって、
合成樹脂エマルションの固形分１００重量部に対し、水分散型撥水剤を固形分で１〜１００重量部含み、
顔料容積濃度が３０〜９０％であり、
無機質顔料として、平均粒子径０．１〜１μｍ、白色度９５以上の白色顔料、及び平均粒子径０．１〜２００μｍ、白色度８０以上９５未満の体質顔料を含み、白色顔料と体質顔料の体積比率が１：５〜１：５０である
ことを特徴とする水性塗料組成物。
【請求項２】
無機質顔料として、さらに平均粒子径０．１μｍ未満の光触媒を、合成樹脂エマルションの固形分１００重量部に対し０．１〜５０重量部含むことを特徴とする請求項１記載の水性塗料組成物。
【発明の詳細な説明】
【技術分野】
【０００１】
本発明は、建築物の壁面や天井面等の表面化粧に適用可能な水性塗料組成物に関するものである。
【背景技術】
【０００２】
建築物の壁面、天井面等においては、その表面の美観性を高めるために各種乾式建材が使用されている。このうち内装用の材料としては、壁紙・ビニールクロス等の材料が汎用的である。しかし、このような材料では、結露発生の問題、揮発性有機化合物に起因するシックハウス症候群の問題等がクローズアップされている。一方、外装用の材料としては、サイディングボード等の乾式建材がよく使用されているが、その外観は人工的な印象を与える場合が少なくない。
【０００３】
これに対し、最近では漆喰等の塗材による仕上げが見直されている。漆喰は古来の伝統的な材料であり、表面美観性、呼吸性等において優れた特性を有している。漆喰を構成する成分は、主に土や砂等の天然無機質成分、消石灰等であり、これらを塗付時に水と混練して使用する。その塗膜では、消石灰が空気中の二酸化炭素を吸収することによって硬化が進行する。
ところが、漆喰は一度に厚塗りすると割れが発生しやすくなるため、複数回薄く塗り重ねる必要があり、工期が長期化するという欠点を有している。また、下地との密着性が低く、剥離等が発生するおそれもある。さらには、塗付後の強度発現に時間を要するため、硬化段階の降雨等に対する抵抗性が不十分で、耐水性に劣るという問題もある。
【０００４】
特開平４−６８１５５号公報（特許文献１）、特開２００２−３１７１４３号公報（特許文献２）では、割れ防止性、剥離防止性等を高めるため、消石灰等の粉末成分に合成樹脂エマルションを混合することが記載されている。
しかしながら、上記特許文献に記載の材料は、消石灰を主成分とするものであるため、硬化段階における耐水性の問題については依然として未解決のままである。
合成樹脂エマルション及び各種艶消し剤を主成分とする壁面用艶消し塗料（例えば特開平１１−２１５１４号公報等）では、耐水性等に優れた塗膜が形成可能であるが、その仕上塗膜は肉厚感に乏しく、漆喰調の外観を表出することは困難である。
【０００５】
【特許文献１】特開平４−６８１５５号公報
【特許文献２】特開２００２−３１７１４３号公報
【特許文献３】特開平１１−２１５１４号公報
【発明の開示】
【発明が解決しようとする課題】
【０００６】
本発明は、このような点に鑑みなされたものであり、漆喰が有する種々の問題点を解決するとともに、漆喰調の質感を表出することができる水性塗料組成物を提供することを目的とするものである。
【課題を解決するための手段】
【０００７】
これらの課題を解決するため本発明者は鋭意検討を行い、合成樹脂エマルション、水分散型撥水剤、及び無機質顔料を必須成分とし、無機質顔料として、特定の物性を有するものを複数種併用することにより、消石灰を使用しなくても漆喰調の外観を表出することができ、耐水性、割れ防止性、剥離防止性等の塗膜物性にも優れる水性塗料組成物が得られることを見出し、本発明を完成させるに至った。
すなわち、本発明は以下の特徴を有するものである。
【０００８】
１．合成樹脂エマルション、水分散型撥水剤、及び無機質顔料を含有する水性塗料組成物であって、
合成樹脂エマルションの固形分１００重量部に対し、水分散型撥水剤を固形分で１〜１００重量部含み、
顔料容積濃度が３０〜９０％であり、
無機質顔料として、平均粒子径０．１〜１μｍ、白色度９５以上の白色顔料、及び平均粒子径０．１〜２００μｍ、白色度８０以上９５未満の体質顔料を含み、白色顔料と体質顔料の体積比率が１：５〜１：５０である
ことを特徴とする水性塗料組成物。
【０００９】
２．無機質顔料として、さらに平均粒子径０．１μｍ未満の光触媒を、合成樹脂エマルションの固形分１００重量部に対し０．１〜５０重量部含むことを特徴とする１．記載の水性塗料組成物。
【００１０】
３．合成樹脂エマルションが、少なくともコア部及びシェル部の２層を含み、前記コア部にエポキシ基、前記シェル部にカルボキシル基を有し、ガラス転移温度が−３０〜６０℃である多層構造エマルションであり、
水分散型撥水剤が、アミノ基、カルボキシル基、エポキシ基から選ばれる少なくとも１種の官能基を有する水分散型撥水剤であることを特徴とする１．または２．に記載の水性塗料組成物。
【００１１】
４．建築物表面に対し、１．〜３．のいずれかに記載の水性塗料組成物を塗付した後、透明被膜が形成可能な上塗材を塗付する塗装方法。
【００１２】
５．上塗材が、反応性シリル基を有する化合物及び／または重合体を含有する上塗材である４．に記載の塗装方法
【発明の効果】
【００１３】
本発明によれば、漆喰が有する種々の問題点を解決するとともに、漆喰調の質感を表出することができる水性塗料組成物を得ることができる。
【発明を実施するための最良の形態】
【００１４】
以下、本発明をその実施の形態とともに詳細に説明する。
本発明の水性塗料組成物は、（ａ）合成樹脂エマルション（以下「（ａ）成分」という）、（ｂ）水分散型撥水剤（以下「（ｂ）成分」という）、及び（ｃ）無機質顔料（以下「（ｃ）成分」という）を含有するものである。
【００１５】
このうち（ａ）成分は、本発明組成物のバインダーとして機能するものである。
具体的に（ａ）成分としては、例えば、酢酸ビニル樹脂エマルション、塩化ビニル樹脂エマルション、エポキシ樹脂エマルション、アクリル樹脂エマルション、ウレタン樹脂エマルション、アクリルシリコン樹脂エマルション、フッ素樹脂エマルション等、あるいはこれらの複合系等を挙げることができる。これらは１種または２種以上で使用することができる。
【００１６】
また、（ａ）成分は架橋反応性を有するものであってもよい。（ａ）成分が架橋反応型合成樹脂エマルションである場合は、塗膜の耐水性、剥離防止性等を高めることができる。架橋反応型合成樹脂エマルションは、それ自体で架橋反応を生じるもの、あるいは別途混合する架橋剤によって架橋反応を生じるもののいずれであってもよい。このような架橋反応性は、例えば、カルボキシル基と金属イオン、カルボキシル基とカルボジイミド基、カルボキシル基とエポキシ基、カルボキシル基とアジリジン基、カルボキシル基とオキサゾリン基、水酸基とイソシアネート基、カルボニル基とヒドラジド基、エポキシ基とアミノ基、アルコキシル基どうし等の反応性官能基を組み合わせることによって付与することができる。
【００１７】
（ａ）成分の製造方法は特に限定されないが、例えば、乳化重合、ソープフリー乳化重合、分散重合、フィード乳化重合、フィード分散重合、シード乳化重合、シード分散重合等を採用することができる。
【００１８】
（ａ）成分のガラス転移温度（以下「Ｔｇ」という）は通常−３０〜６０℃、好ましくは−１０〜４０℃に設定する。Ｔｇが−３０℃より低い場合は、塗膜表面に汚染物質が付着しやすくなる。Ｔｇが６０℃より高い場合は、塗膜に割れが発生しやすくなる。なお、本発明におけるＴｇは、（ａ）成分を構成するモノマーの種類とその構成比率から、Ｆｏｘの計算式によって求められる値である。
（ａ）成分の平均粒子径は、通常０．０５〜０．２μｍ程度である。
【００１９】
本発明における（ａ）成分としては、
（ａ−１）少なくともコア部及びシェル部の２層を含み、前記コア部にエポキシ基、前記シェル部にカルボキシル基を有し、ガラス転移温度が−３０〜６０℃である多層構造エマルション（以下「（ａ−１）成分」という）が好適である。特に、（ａ−１）成分においては、コア部のガラス転移温度よりシェル部のガラス転移温度が高いことが望ましい。なお、ここで言うコア部とは、多層構造エマルションの内層部を意味し、最外層部以外の層である。シェル部とは、多層構造エマルションの最外層部を意味するものである。（ａ−１）成分は、複数のコア部とシェル部からなる多層構造を有するものであってもよい。
本発明組成物において、このような（ａ−１）成分を使用すれば、下地の変位に対する追従性を付与することができ、さらに塗膜の耐汚染性を高めることもできる。また、塗膜の水蒸気透過性能が向上するため、基材内部に滞留した水分を外部に放散させる効果が高まり、塗膜の膨れ・剥れ等の発生を十分に防止することもできる。したがって、漆喰調の外観を長期にわたり維持することが可能となる。
【００２０】
具体的に、（ａ−１）成分のコア部にエポキシ基を生成させるためには、コア部を構成するモノマーとしてエポキシ基含有モノマーを使用すればよい。エポキシ基含有モノマーとしては、例えばグリシジル（メタ）アクリレート、ジグリシジル（メタ）アクリレート、アリルグリシジルエーテル等が挙げられる。このうち、特にグリシジル（メタ）アクリレートが好適である。
【００２１】
（ａ−１）成分のシェル部にカルボキシル基を生成させるためには、シェル部を構成するモノマーとしてカルボキシル基含有モノマーを使用すればよい。カルボキシル基含有モノマーとしては、アクリル酸、メタクリル酸、クロトン酸、マレイン酸またはそのモノアルキルエステル、イタコン酸またはそのモノアルキルエステル、フマル酸またはそのモノアルキルエステル等、あるいはこれらのアンモニウム塩、有機アミン塩、アルカリ金属塩等が挙げられる。このうち、特にアクリル酸、メタクリル酸から選ばれる１種以上が好適である。
【００２２】
上述のエポキシ基含有モノマー、カルボキシル基含有モノマーと共重合可能なモノマーとしては、例えば、メチル（メタ）アクリレート、エチル（メタ）アクリレート、イソプロピル（メタ）アクリレート、ｎ−ブチル（メタ）アクリレート、イソブチル（メタ）アクリレート、ｎ−アミル（メタ）アクリレート、イソアミル（メタ）アクリレート、ｎ−ヘキシル（メタ）アクリレート、２−エチルヘキシル（メタ）アクリレート、オクチル（メタ）アクリレート、デシル（メタ）アクリレート、ドデシル（メタ）アクリレート、オクタデシル（メタ）アクリレート、シクロヘキシル（メタ）アクリレート、フェニル（メタ）アクリレート、ベンジル（メタ）アクリレート等の（メタ）アクリル酸エステル系モノマー；
Ｎ−メチルアミノエチル（メタ）アクリレート、ジメチルアミノエチル（メタ）アクリレート、ジメチルアミノエチルビニルエーテル、Ｎ−（２−ジメチルアミノエチル）アクリルアミド、Ｎ−（２−ジメチルアミノエチル）メタクリルアミド等のアミノ基含有モノマー；
ビニルピリジン等のピリジン系モノマー；
２−ヒドロキシエチル（メタ）アクリレート、ヒドロキシプロピル（メタ）アクリレート等の水酸基含有モノマー；
酢酸ビニル、プロピオン酸ビニル等のビニルエステル系モノマー；
アクリロニトリル、メタアクリロニトリル等のニトリル基含有モノマー；
スチレン、２−メチルスチレン、ビニルトルエン、ｔ−ブチルスチレン、クロルスチレン、ビニルアニソール、ビニルナフタレン、ジビニルベンゼン等の芳香族モノマー；
アクリルアミド、メタクリルアミド、マレイン酸アミド、Ｎ−メチロール（メタ）アクリルアミド、ジアセトンアクリルアミド等のアミド基含有モノマー；
アクロレイン、ダイアセトン（メタ）アクリルアミド、ビニルメチルケトン、ビニルエチルケトン、ビニルブチルケトン等のカルボニル基含有モノマー；
ビニルトリメトキシシラン、ビニルトリエトキシシラン、γ−（メタ）アクリロイルオキシプロピルトリメトキシシラン、γ−（メタ）アクリロイルオキシプロピルトリエトキシシラン、γ−（メタ）アクリロイルオキシプロピルメチルジメトキシシラン等のアルコキシシリル基含有モノマー；
塩化ビニリデン、フッ化ビニリデン等のハロゲン化ビニリデン系モノマー；
その他、エチレン、プロピレン、イソプレン、ブタジエン、ビニルピロリドン、塩化ビニル、ビニルエーテル、ビニルケトン、ビニルアミド、クロロプレン等が挙げられる。これらは１種または２種以上で使用することができる。
【００２３】
エポキシ基含有モノマーの使用量は、多層構造エマルションを構成する全モノマー量に対し、通常０．１〜４０重量％、好ましくは０．５〜２０重量％とする。
カルボキシル基含有モノマーの使用量は、多層構造エマルションを構成する全モノマー量に対し、通常０．１〜４０重量％、好ましくは０．５〜２０重量％とする。
コア部とシェル部に用いるモノマーの重量比率は、通常１０／９０〜９０／１０である。
【００２４】
本発明組成物における（ｂ）成分は水分散型撥水剤である。本発明では、このような（ｂ）成分が含まれることにより、厚塗り塗装を行った場合の乾燥過程における湿気、降雨等の影響を抑制することができる。すなわち、塗膜硬化段階における耐水性を高めることができる。
（ｂ）成分の形態は、水中に分散した形態であれば特に制限されず、界面活性剤を用いた強制乳化型エマルション、あるいは自己乳化型エマルションのいずれであってもよい。
【００２５】
（ｂ）成分の混合比率は、（ａ）成分の固形分１００重量部に対し、固形分換算で通常１〜１００重量部、好ましくは２〜５０重量部、より好ましくは３〜３０重量部である。（ｂ）成分が１重量部より少ない場合は、塗膜硬化段階において湿気、降雨等の影響を受けやすくなる。（ｂ）成分が１００重量部より多い場合は、塗膜の耐汚染性が低下するおそれがある。また、相対的にバインダー比率が低下するため、塗膜に割れが発生するおそれもある。
【００２６】
（ｂ）成分としては、（ｂ−１）アミノ基、カルボキシル基、エポキシ基から選ばれる少なくとも１種の官能基を有する水分散型撥水剤（以下「（ｂ−１）成分」という）が好適である。このような（ｂ−１）成分を使用すれば、塗膜形成後の耐水性を十分に高めることができる。さらに、基材内部への水の浸入を長期にわたり防止することもできる。特に、本発明では（ａ−１）成分と（ｂ−１）成分を併用することが望ましい。
【００２７】
（ｂ−１）成分は、通常下記式（１）、（２）で示される単位を有するものである。
【００２８】
【化１】
2004217897.tif 000002
【化２】
2004217897.tif 000003
（式中、Ｒ１は同一または異なって、アルキル基、アリール基、アラルキル基を示し、Ｒ２はアルキレン基、オキシアルキレン基を示す。Ｘはアミノ基、カルボキシル基、エポキシ基を示す。ｍ，ｎは１以上の整数である。）
【００２９】
このうち（ｂ−１）成分の官能基としては、アミノ基が好適である。アミノ基としては、例えば−ＮＨ２、−ＮＨＣＨ３、−Ｎ（ＣＨ３）２、−ＮＨ（ＣＨ２）２ＮＨ２、−ＮＨ（ＣＨ２）２ＮＨＣＨ３、−ＮＨ（ＣＨ２）２Ｎ（ＣＨ３）２等が挙げられる。
【００３０】
本発明組成物における（ｃ）成分としては、
（ｃ−１）平均粒子径０．１〜１μｍ、白色度９５以上の白色顔料（以下「（ｃ−１）成分」という）、及び
（ｃ−２）平均粒子径０．１〜２００μｍ、白色度８０以上９５未満の体質顔料（以下「（ｃ−２）成分」という）を必須成分とし、その体積比率が、（ｃ−１）成分：（ｃ−２）成分＝１：５〜１：５０（好ましくは１：８〜１：３０、より好ましくは１：１０〜１：２０）となるように混合して使用する。なお、本発明における白色度は、酸化マグネシウムの白色度を１００、暗闇の状態を０とした場合の白色計（ケット式光電管白色度計）による比較値である。
本発明では、このような（ｃ−１）成分と（ｃ−２）成分を特定混合比率で併用することによって、漆喰調の質感を表出することができる。（ｃ−１）成分が上記比率より多い場合は、肉厚感が得られ難く、漆喰調の質感を表出することができない。（ｃ−１）成分が上記比率より少ない場合は、塗膜の隠ぺい率が低下し、全体的に透けたような仕上りとなってしまう。
【００３１】
（ｃ−１）成分、（ｃ−２）成分としては、上述の条件を満たす限り各種の無機質顔料を使用することができる。
このうち（ｃ−１）成分としては、例えば、酸化チタン、酸化亜鉛、酸化アルミニウム、酸化マグネシウム、中空樹脂粒子等が挙げられる。このうち、本発明では酸化チタンが好適である。
（ｃ−１）成分の白色度は９５以上、好ましくは９７以上である。（ｃ−１）成分の平均粒子径は０．１〜１μｍ、好ましくは０．１〜０．５μｍである。（ｃ−１）成分の白色度が９５より小さい場合は、塗膜の隠ぺい性が低下してしまう。（ｃ−１）成分の平均粒子径が上記の範囲外である場合も、塗膜の隠ぺい性が低下してしまう。
【００３２】
（ｃ−２）成分としては、例えば、重質炭酸カルシウム、沈降性炭酸カルシウム、クレー、カオリン、陶土、チャイナクレー、珪藻土、シリカ、珪石粉、タルク、バライト粉、硫酸バリウム、沈降性硫酸バリウム、炭酸バリウム等が挙げられる。本発明では、これらの２種以上を組合わせて使用することが望ましく、特に、白色度が異なる２種以上の（ｃ−２）成分を併用することが望ましい。これにより、漆喰調の質感を高めることができる。
（ｃ−２）成分の白色度は８０以上９５未満、好ましくは８５以上９５未満である。（ｃ−２）成分の平均粒子径は０．１〜２００μｍ、好ましくは１〜１５０μｍ、より好ましくは１０〜１００μｍである。（ｃ−２）成分の白色度が８０より小さい場合は、漆喰特有の白味が損われ、９５より大きい場合は、肉厚感が得られにくくなる。また、（ｃ−２）成分の平均粒子径が２００μｍより大きい場合は形成塗膜表面の平滑性が損われ、０．１μｍより小さい場合は顔料容積濃度を高く設定し難くなり、いずれの場合においても漆喰調の質感を得ることが困難となる。
【００３３】
本発明における（ｃ）成分は、形成塗膜における顔料容積濃度が３０〜９０％、好ましくは５０〜８０％、より好ましくは５５〜７５％となるように配合する。このような顔料容積濃度であれば、漆喰調の質感を表出することが可能となる。また、耐汚染性と割れ防止性のバランスに優れた塗膜を形成することができる。顔料容積濃度が３０％より小さい場合は、肉厚感が得られ難く、また塗膜の耐汚染性が低下する傾向となる。顔料容積濃度が９０％より大きい場合は、塗膜に割れが発生しやすくなる。
なお、本発明における顔料容積濃度は、乾燥塗膜中に含まれる（ｃ）成分の容積百分率であり、下記式によって算出される値である。（ｂ）成分は実質的に造膜性能を有さないため、顔料容積濃度算出の際には除外しておく。
【００３４】
＜式＞  顔料容積濃度（％）＝［（ｃｗ／ｃρ）／｛（ａｗ／ａρ）＋（ｃｗ／ｃρ）｝］×１００
（式中、ａｗは（ａ）成分固形分の混合量、ａρは（ａ）成分固形分の比重、ｃｗは（ｃ）成分の混合量、ｃρは（ｃ）成分の比重を示す。）
【００３５】
本発明では、（ｃ）成分として（ｃ−３）平均粒子径０．１μｍ未満の光触媒（以下「（ｃ−３）成分」という）を含むことができる。本発明では、このような（ｃ−３）成分を混合することにより、形成塗膜表面に種々の汚染物質（特に有機系汚染物質）が付着した場合に、それらを分解することが可能となり、耐汚染性をいっそう高めることができ、漆喰調の質感を維持することができる。（ｃ−１）成分の混合によって、ホルムアルデヒド等の揮発性有機化合物の分解機能を付与することもできる。さらに、本発明では（ｂ）成分が必須成分として含まれるため、（ｃ−１）成分による（ａ）成分の劣化を抑制することもできる。
（ｃ−１）成分を混合する場合、（ａ）成分としてアクリルシリコン樹脂エマルション、フッソ樹脂エマルション、重合性紫外線吸収剤及び／または重合性光安定剤が共重合された合成樹脂エマルションのいずれかを使用すれば、（ａ）成分の劣化抑制の点でより好適である。このうち、重合性紫外線吸収剤及び／または重合性光安定剤が共重合された合成樹脂エマルションにおいては、例えば２−ヒドロキシ−４−アクリロキシベンゾフェノン、２−（２’−ヒドロキシ−５’−メタクリロキシエチルフェニル）−２Ｈ−ベンゾトリアゾール等の重合性紫外線吸収剤、４−メタクリロイルオキシ−２，２，６，６−テトラメチルピペリジン、４−メタクリロイルオキシ−１，２，２，６，６−ペンタメチルピペリジン等の重合性光安定剤が使用できる。
【００３６】
（ｃ−３）成分の平均粒子径は通常０．１μｍ未満であるが、好ましくは０．００１μｍ以上０．１μｍ未満、より好ましくは０．００５μｍ以上０．０５μｍ以下である。
（ｃ−３）成分としては、例えばＴｉＯ２、ＺｎＯ、Ｂｉ２Ｏ３、ＢｉＶＯ４、ＳｒＴｉＯ３、ＣｄＳ、ＩｎＰ、ＩｎＰｂ、ＧａＰ、ＧａＡｓ、ＢａＴｉＯ３、ＢａＴｉＯ４、ＢａＴｉ４Ｏ９、Ｋ２ＮｂＯ３、Ｎｂ２Ｏ５、Ｆｅ２Ｏ３、Ｔａ２Ｏ５、Ｔａ３Ｎ５、Ｋ３Ｔａ３Ｓｉ２Ｏ３、ＷＯ３、ＳｎＯ２、ＮｉＯ、Ｃｕ２Ｏ、ＳｉＣ、ＭｏＳ２、ＲｕＯ２、ＣｅＯ２等の他、これらと金属、金属酸化物、多孔体、層状化合物等との複合体等が挙げられる。
（ｃ−３）成分の混合量は、（ａ）成分の固形分１００重量部に対し、通常０．１〜５０重量部、好ましくは０．５〜２０重量部とする。（ｃ−３）成分が０．１重量部より少ない場合は、耐汚染性等の向上効果が期待できない。（ｃ−３）成分が５０重量部より多い場合は、（ａ）成分を劣化させるおそれがある。
【００３７】
本発明組成物においては、上述の成分の他に、通常塗料に使用可能な成分を含むこともできる。このような成分としては、例えば、有機質顔料、染料、骨材、繊維、増粘剤、造膜助剤、レベリング剤、湿潤剤、可塑剤、凍結防止剤、ｐＨ調整剤、防腐剤、防黴剤、防藻剤、抗菌剤、分散剤、消泡剤、紫外線吸収剤、酸化防止剤、触媒、架橋剤等が使用可能である。
【００３８】
本発明の水性塗料組成物は、建築物内外壁や土木構築物等の基材表面に対して塗装することができる。適用可能な基材としては、例えば、コンクリート、モルタル、磁器タイル、繊維混入セメント板、セメント珪酸カルシウム板、スラグセメントパーライト板、石綿セメント板、ＡＬＣ板、サイディング板、押出成形板、石膏ボード、合板、鋼板、プラスチック板等が挙げられる。これら基材の表面は、何らかの表面処理（例えば、シーラー、サーフェーサー、フィラー等）が施されたものでもよく、既に塗膜が形成されたものや、既に壁紙が貼り付けられたもの等であってもよい。
【００３９】
本発明組成物を塗装する際には、スプレー、ローラー、鏝、刷毛等の各種塗装器具を使用することができる。
塗装の際には、水を用いて希釈することも可能である。水の混合量は、塗装器具の種類、塗装下地の状態、塗装時の温度等を勘案して適宜設定すればよいが、通常は塗料１００重量部に対し０〜１０重量部程度である。
本発明組成物の塗付量は、通常０．５〜２ｋｇ／ｍ２である。また、本発明組成物を塗装した後の乾燥は通常、常温で行えばよいが、加熱することも可能である。乾燥時間は、通常、常温で０．５〜４時間程度である。
【００４０】
本発明の水性塗料組成物を塗付した後、透明被膜が形成可能な上塗材を塗付することもできる。この場合、上塗材として艶消し塗料乃至３分艶塗料を使用すれば、本発明組成物の質感を阻害せずに、塗膜の耐候性、耐水性、耐汚染性等を高めることができる。
【００４１】
特に、上塗材としては、反応性シリル基を有する化合物及び／または重合体を含有する上塗材が好適である。この上塗材は、下塗材塗膜に対して優れた密着性を示すとともに、耐汚染性に優れた塗膜を形成することができるものである。また、適度な水蒸気透過性能を有するため、基材内部に滞留した水分を外部に放散させることもできる。
【００４２】
上塗材における反応性シリル基としては、珪素原子にアルコキシル基、フェノキシ基、メルカプト基、アミノ基、ハロゲン等が結合したものが挙げられる。このうち、珪素原子にアルコキシル基が結合したアルコキシシリル基が好適である。
【００４３】
本発明における上塗材としては、
（ｉ）固形分中のシリコン成分量がＳｉＯ２換算で０．１〜５０重量％である重合体を含む合成樹脂エマルションを含有するもの、あるいは、
（ｉｉ）合成樹脂エマルションの固形分１００重量部に対し、アルコキシシラン化合物をＳｉＯ２換算で０．１〜５０重量部含有するもの
が好適である。
【００４４】
このうち（ｉ）に示す上塗材は、バインダー成分として、
（ｐ）固形分中のシリコン成分量がＳｉＯ２換算で０．１〜５０重量％である重合体を含む合成樹脂エマルション（以下「（ｐ）成分」という）を含有するものである。この（ｐ）成分は、（ｍ）反応性シリル基含有化合物（以下「（ｍ）成分」という）を必須成分として得られるものである。（ｐ）成分において、（ｍ）成分を導入する方法としては、特に限定されず各種の方法を採用することができるが、例えば、
（１）反応性シリル基含有ビニル系単量体を共重合する方法
（２）反応性シリル基含有ビニル系単量体、水酸基含有ビニル系単量体、カルボキシル基含有ビニル系単量体から選ばれる少なくとも１種以上の単量体を共重合した後に、シラン化合物を反応させる方法、
（３）樹脂中の官能基と、該官能基と反応可能な官能基を有するカップリング剤を反応させる方法、
（４）樹脂中の官能基と、該官能基と反応可能な官能基を有するカップリング剤を反応させた後に、シラン化合物を反応させる方法、
等が挙げられる。
【００４５】
（１）、（２）における反応性シリル基含有ビニル系単量体は、反応性シリル基と重合性二重結合を含有する化合物であり、例えば、ビニルトリメトキシシラン、ビニルトリエトキシシラン、ビニルトリ−ｎ−ブトキシシラン、ビニルトリス（β−メトキシエトキシ）シラン、アリルトリメトキシシラン、トリメトキシシリルエチルビニルエーテル、トリエトキシシリルエチルビニルエーテル、トリメトキシシリルプロピルビニルエーテル、トリエトキシシリルプロピルビニルエーテル、γ−（メタ）アクリロイルオキシプロピルトリメトキシシラン、γ−（メタ）アクリロイルオキシプロピルトリエトキシシラン、γ−（メタ）アクリロイルオキシプロピルメチルジメトキシシラン、ビニルメチルジメトキシシラン、メチルジメトキシシリルエチルビニルエーテル、メチルジメトキシシリルプロピルビニルエーテル等があげられ、これらの１種または２種以上を使用することができる。
【００４６】
（２）における水酸基含有ビニル系単量体としては、例えば、２−ヒドロキシエチル（メタ）アクリレート、２−ヒドロキシプロピル（メタ）アクリレート、３−ヒドロキシプロピル（メタ）アクリレート、２−ヒドロキシエチルビニルエーテル等が挙げられる。
（２）におけるカルボキシル基含有ビニル系単量体としては、例えば、（メタ）アクリル酸、クロトン酸、マレイン酸、フマル酸、イタコン酸、無水マレイン酸、無水イタコン酸等が挙げられる。
【００４７】
（２）、（４）におけるシラン化合物としては、反応性シリル基を一分子中に２個以上有するものが用いられ、例えば、テトラエトキシシラン、テトラメトキシシラン、テトラブトキシシラン等の４官能アルコキシシラン類；メチルトリメトキシシラン、メチルトリエトキシシラン、メチルトリブトキシシラン、エチルトリメトキシシラン、エチルトリエトキシシラン、エチルトリブトキシシラン、プロピルトリメトキシシラン、プロピルトリエトキシシラン、ブチルトリメトキシシラン、ブチルトリエトキシシラン、フェニルトリメトキシシラン、フェニルトリエトキシシラン、フェニルトリブトキシシラン等の３官能アルコキシシラン類；ジメチルジメトキシシラン、ジメチルジエトキシシラン、ジメチルジブトキシシラン、ジエチルジメトキシシラン、ジエチルジエトキシシラン、ジプロピルジメトキシシラン、ジプロピルジエトキシシラン、ジブチルジメトキシシラン、ジブチルジエトキシシラン、ジフェニルジメトキシシラン、ジフェニルジエトキシシラン、ジフェニルジブトキシシラン、メチルフェニルジメトキシシラン、メチルフェニルジエトキシシラン等の２官能アルコキシシラン類；テトラクロロシラン、メチルトリクロロシラン、エチルトリクロロシラン、プロピルトリクロロシラン、フェニルトリクロロシラン、ビニルトリクロロシラン、ジメチルジクロロシラン、ジエチルジクロロシラン、ジフェニルジクロロシラン、メチルフェニルジクロロシラン等のクロロシラン類；テトラアセトキシシラン、メチルトリアセトキシシラン、フェニルトリアセトキシシラン、ジメチルジアセトキシシラン、ジフェニルジアセトキシシラン等のアセトキシシラン類などがあげられ、これらの１種または２種以上を使用することができる。また、反応性シリル基を一分子中に１個有する化合物を併用することもできる。
【００４８】
（３）、（４）における官能基の組み合わせとしては、水酸基とイソシアネート基、アミノ基とイソシアネート基、カルボキシル基とエポキシ基、アミノ基とエポキシ基、アルコキシシリル基どうし等があげられる。カップリング剤は、例えば、一分子中に、少なくとも１個以上の反応性シリル基とそのほかの置換基を有する化合物であり、具体的には、β−（３、４エポキシシクロヘキシル）エチルトリメトキシシラン、γ−グリシドキシプロピルメチルジエトキシシラン、γ−グリシドキシプロピルトリエトキシシラン、Ｎ−（β−アミノエチル）−γ−アミノプロピルメチルジメトキシシラン、Ｎ−（β−アミノエチル）−γ−アミノプロピルトリメトキシシラン、γ−アミノプロピルトリメトキシシラン、γ−アミノプロピルトリエトキシシラン、イソシアネート官能性シランなどがあげられ、これらの１種または２種以上を使用することができる。
【００４９】
（ｐ）成分の共重合モノマーとしては、特に限定されないが、各種アクリル系モノマー等を用いることができる。
【００５０】
（ｐ）成分の重量平均分子量は３００００以上、さらには５００００以上であることが望ましい。分子量が３００００以上であることにより、耐候性、硬度、耐汚染性、耐水性等を向上させることができる。また、（ｐ）成分のＴｇは−１０〜８０℃であることが望ましい。Ｔｇが−１０℃より低い場合は汚染物質が付着しやすくなり、８０℃より高い場合は塗膜に割れが生じやすくなる。
【００５１】
（ｐ）成分におけるシリコン成分量は、（ｐ）成分の固形分中にＳｉＯ２換算で０．１〜５０重量％、好ましくは１〜３０重量％である。シリコン成分量がこのような範囲であることにより、十分な硬度及び耐候性を有する被膜が形成される。（ｐ）成分のシリコン成分が少なすぎる場合は、密着性が不十分となるおそれがある。また、汚染物質が付着しやすくなり、耐候性も低下してしまう。シリコン成分が多すぎる場合は、塗膜の割れを引き起こすおそれがある。
【００５２】
なお、ＳｉＯ２換算とは、Ｓｉ−Ｏ結合をもつ化合物を、完全に加水分解した後に、９００℃で焼成した際にシリカ（ＳｉＯ２）となって残る重量分にて表したものである。
一般に、アルコキシシランやシリケート等は、水と反応して加水分解反応が起こりシラノールとなり、さらにシラノールどうしやシラノールとアルコキシにより縮合反応を起こす性質を持っている。この反応を究極まで行うと、シリカ（ＳｉＯ２）となる。これらの反応は一般式、
ＲＯ（Ｓｉ（ＯＲ）２Ｏ）ｎＲ＋（ｎ＋１）Ｈ２Ｏ→ｎＳｉＯ２＋（２ｎ＋２）ＲＯＨ
という反応式で表されるが、この反応式をもとに残るシリカ成分の量を換算したものである。
【００５３】
工程（２）における上塗材（ｉｉ）は、
（ｑ）合成樹脂エマルション（以下「（ｑ）成分」という）の固形分１００重量部に対し、（ｒ）アルコキシシラン化合物（以下「（ｒ）成分」という）をＳｉＯ２換算で０．１〜５０重量部含有するもの
である。
【００５４】
（ｑ）成分としては、例えば、酢酸ビニル樹脂エマルション、塩化ビニル樹脂エマルション、エポキシ樹脂エマルション、アクリル樹脂エマルション、ウレタン樹脂エマルション、アクリルシリコン樹脂エマルション、フッ素樹脂エマルション等、あるいはこれらの複合系等を挙げることができる。上述の（ｐ）成分を使用することもできる。これらは１種または２種以上で使用することができる。
（ｑ）成分のＴｇは−１０〜８０℃であることが望ましい。Ｔｇが−１０℃より低い場合は汚染物質が付着しやすくなり、８０℃より高い場合は塗膜に割れが生じやすくなる。
【００５５】
（ｒ）成分としては、一分子中に少なくとも１個以上のアルコキシシリル基を有する化合物が使用できる。（ｒ）成分は、単一のアルコキシシラン化合物、２種以上のアルコキシシラン化合物の混合物、１種以上のアルコキシシラン化合物の重縮合物、及びこれらの変性物等を適宜選択して使用することができる。（ｒ）成分を構成する化合物としては、例えば、上述の（ｐ）成分において説明したシラン化合物のうち、アルコキシシリル基を含有するもの等が使用可能である。
【００５６】
（ｒ）成分の混合比率は、（ｑ）成分の固形分１００重量部に対して、ＳｉＯ２換算で０．１〜５０重量部、好ましくは１〜３０重量部とする。０．１重量部未満では密着性や耐汚染性が不十分となるおそれがある。５０重量部を超えると、塗膜に割れが生じやすくなる。
【００５７】
本発明における（ｒ）成分としては、特に（ｒ−１）繰り返し単位の炭素数が１〜４のポリオキシアルキレン基と、炭素数が１〜４のアルコキシル基を含有するアルコキシシランの縮合物（以下「（ｒ−１）成分」という）が好適である。このような（ｒ−１）成分は、合成樹脂エマルションとの相溶性が良好であり、耐汚染性に優れた塗膜を形成することができる。
（ｒ−１）成分のアルコキシル基の炭素数は１〜４である。炭素数が４を超えると、耐汚染性が低下する傾向となる。
ポリオキシアルキレン基の平均分子量は、１５０〜２０００であることが望ましい。平均分子量が１５０未満の場合は、（ｑ）成分との相溶性が低下し、２０００を超えると被膜の耐水性、強度等が低下する傾向となる。
また、（ｒ−１）の平均縮合度は１〜２０であることが望ましい。平均縮合度が２０を超えると、取り扱いが不便になる。
【００５８】
（ｒ−１）成分は、公知の方法により製造することが可能であるが、例えば、アルコキシシラン縮合物の１種または２種以上の混合物を、ポリオキシアルキレン基含有化合物１種または２種以上でエステル交換反応させる方法、カップリング剤を用いて付加反応させる方法等があげられる。
【００５９】
上述の（ｐ）成分、（ｑ）成分は、エポキシ基を含有するものが好適である。これにより、下塗材における（ｂ−１）成分との相互作用により、より密着性を高めることができる。
【００６０】
上塗材においては、上述の成分の他に、通常塗料に使用可能な成分を本発明の効果を阻害しない範囲内で適宜混合することもできる。このような成分としては、例えば、着色顔料、体質顔料、染料、骨材、繊維、増粘剤、造膜助剤、レベリング剤、湿潤剤、可塑剤、凍結防止剤、ｐＨ調整剤、防腐剤、防黴剤、防藻剤、抗菌剤、分散剤、消泡剤、紫外線吸収剤、酸化防止剤、触媒、架橋剤等が挙げられる。
【００６１】
上塗材を塗装する際には、スプレー、ローラー、刷毛等の各種塗装器具を使用することができる。
塗装の際には、水を用いて希釈することも可能である。上塗材の塗付量は、通常０．１〜０．５ｋｇ／ｍ２程度である。また、上塗材を塗装した後の乾燥は通常、常温で行えばよいが、加熱することも可能である。
【実施例】
【００６２】
以下に実施例及び比較例を示し、本発明の特徴をより明確にする。
【００６３】
［塗料の製造］
・配合例１
樹脂Ａ２００重量部に対し、撥水剤８重量部、白色顔料３６重量部、体質顔料Ａ７４重量部、体質顔料Ｂ１８４重量部、体質顔料Ｃ１１０重量部、造膜助剤２４重量部、分散剤１０重量部、繊維２２重量部、消泡剤４重量部を常法により混合・攪拌することによって塗料を製造した。
・配合例２〜７
表１に示す配合に従い、配合例１と同様にして塗料を製造した。
なお、原料としては下記のものを使用した。
【００６４】
・樹脂Ａ：アクリル樹脂エマルション（メチルメタクリレート−スチレン−２−エチルヘキシルアクリレート−メタクリル酸共重合体、固形分５０重量％、Ｔｇ５℃）
・樹脂Ｂ：コアシェル型アクリル樹脂エマルション（メチルメタクリレート−スチレン−２−エチルヘキシルアクリレート−グリシジルメタクリレート−メタクリル酸共重合体、固形分５０重量％、トータルＴｇ５℃、コアＴｇ−２０℃、シェルＴｇ２５℃）
・樹脂Ｃ：コアシェル型アクリル樹脂エマルション（メチルメタクリレート−スチレン−２−エチルヘキシルアクリレート−グリシジルメタクリレート−メタクリル酸−４−メタクリロイルオキシ−２，２，６，６−テトラメチルピペリジン共重合体、固形分５０重量％、トータルＴｇ５℃、コアＴｇ−２０℃、シェルＴｇ２５℃）
・撥水剤：水分散型撥水剤（アミノ基含有ジメチルシロキサン化合物の乳化分散体、固形分５０重量％）
・白色顔料：ルチル型酸化チタン（平均粒子径０．２μｍ、白色度９７）
・体質顔料Ａ：タルク（平均粒子径８μｍ、白色度９３）
・体質顔料Ｂ：珪石粉（平均粒子径６０μｍ、白色度９０）
・体質顔料Ｃ：炭酸カルシウム（平均粒子径６０μｍ、白色度８９）
・体質顔料Ｄ：珪藻土（平均粒子径３０μｍ、白色度８８）
・光触媒：アナターゼ型酸化チタン（平均粒子径０．０２μｍ）
・造膜助剤：２，２，４−トリメチル−１，３−ペンタンジオールモノイソブチレート
・分散剤：ポリカルボン酸系分散剤（固形分３０重量％）
・繊維：パルプ繊維（平均繊維長０．１ｍｍ）
・増粘剤：ヒドロキシエチルセルロース３重量％水溶液
・消泡剤：鉱物油系消泡剤
【００６５】
【表１】
2004217897.tif 000004
【００６６】
［試験例１］
得られた塗料について、以下の方法で仕上り性と耐水性を確認した。
【００６７】
・仕上り性
９０×９０ｃｍのスレート板に対し、各塗料を塗付量１ｋｇ／ｍ２でスプレー塗装し、温度２３℃・相対湿度５０％雰囲気（以下、標準状態）で１４日間養生した後、その質感と隠ぺい性を確認した。質感については、漆喰調の質感が得られたものを「○」として３段階で評価した。隠ぺい性については、下地を完全に隠ぺいしたものを「○」とし３段階で評価した。
【００６８】
・初期耐水性
各塗料を、０．５ｍｍのフィルムアプリケータを用いてガラス板に塗付し、５℃雰囲気にて乾燥させ、水に浸漬したときに溶出しなくなるまでの時間を測定した。評価は、１８０分未満を「○」、１８０分以上２４０分未満を「△」、２４０分以上を「×」とした。
【００６９】
・耐水性
１５×７ｃｍのスレート板に対し、各塗料を塗付量１ｋｇ／ｍ２でスプレー塗装し、標準状態で１４日間養生することにより試験体を作製した。得られた試験体を、２３℃の水中に７日間浸漬した後、膨れ等の異常が発生していないか確認を行った。評価は、全く異常が認められないものを「◎」、ほとんど異常が認められなかったものを「○」、一部異常が認められたものを「△」、明らかに異常が認められたものを「×」とした。
【００７０】
試験結果を表２に示す。
配合例１〜３の塗料では、いずれの試験においても良好な結果を得ることができた。
これに対し、配合例４の塗料は、塗膜の仕上り性は良好であったが、耐水性に劣る結果となった。配合例５、配合例６及び配合例７の塗料では、仕上り性が悪く、耐水性も不十分な結果となった。
【００７１】
【表２】
2004217897.tif 000005
【００７２】
［試験例２］
１５×７ｃｍのスレート板に対し、各塗料を塗付量１ｋｇ／ｍ２でスプレー塗装し、標準状態で１４日間養生することにより試験体を作製した。通気孔を設けた容器内に試験体を入れ、タバコに火をつけて燃焼させた。次いで、通気孔を閉じて２４時間放置した。その後、試験板を取り出し、試験板表面に紫外線ランプを２４時間照射し、照射後の状態を目視により確認した。その結果、配合例３の塗料ではヤニの黄色が消失した。他の配合例ではヤニの黄色が残存した。
【００７３】
［試験例３］
アクリル樹脂エマルション（メチルメタクリレート−シクロヘキシルメタクリレート−２−エチルヘキシルアクリレート−グリシジルメタクリレート−アクリル酸共重合体、Ｔｇ２５℃、固形分５０重量％）２００重量部に、ポリオキシエチレン基含有アルコキシシラン化合物（エチルシリケートとポリオキシエチレングリコールモノセチルエーテルとの反応物）をＳｉＯ２換算で１０重量部、ポリエチレン樹脂ビーズを１０重量部均一に混合分散させることにより、上塗材Ａを製造した。
９０×９０ｃｍのスレート板に対し、配合例２の塗料を塗付量１ｋｇ／ｍ２でスプレー塗装し、標準状態で２４時間乾燥後、上述の上塗材Ａを塗付量０．２ｋｇ／ｍ２でスプレー塗装した。標準状態で１４日間養生した後、その質感と隠ぺい性を確認した。また、塗装後のスレート板を１５×７ｃｍの大きさに切り出したものを耐水性試験に供し、膨れ等の異常が発生していないか確認を行った。その結果、質感及び隠ぺい性については「○」、耐水性については「◎」となった。
さらに、上記塗装後のスレート板を１５×７ｃｍの大きさに切り出したものの表面に、汚れ成分（カーボンブラック水分散液）を滴下し、標準状態で２４時間放置後、流水によって洗浄した。その結果、汚れ成分は完全に除去された。